Procédé de fabrication d’une tôle corruguée en acier inoxydable laminée à froid, caractérisé en ce qu’il comprend les étapes suivantes : Fourniture (100) d’une tôle en acier inoxydable laminée à froid ayant une composition comprenant, les teneurs étant exprimées en masse : 0,005 % ≤ C ≤ 0,05 %, et préférentiellement C ≤ 0,03% ; 0,1 % ≤ Si ≤1 % ; 0,5% ≤ Mn ≤ 2 % ; 4 % ≤ Ni ≤ 10,5 % ; 16 % ≤ Cr ≤ 20 % ; 0 % 0 % 0 % Déformation (110) de la tôle en acier inoxydable, pour obtenir une tôle corruguée comprenant des zones cibles présentant un taux de déformation géométrique compris entre 15% et 45%, préférentiellement inférieur à 35%, ou un taux de réduction de section dans les zones cibles inférieur à 25% ; Traitement thermique (120) des zones cibles de la tôle corruguée à une température et une durée de traitement thermique définies selon la composition de l’acier inoxydable, pour obtenir une tôle corruguée à zones cibles recristallisées ; Refroidissement (130) de la tôle corruguée à zones cibles recristallisées. Procédé de fabrication selon la revendication 1, dans lequel la teneur de l’acier inoxydable, exprimée en masse, en nickel et en azote est telle que : 4% ≤ Ni ≤ 8% 0,05% et la durée du traitement thermique (120) est définie selon la température du traitement thermique : température durée 700°C 15 à 40 minutes 750°C 5 à 20 minutes 800°C 3 à 8 minutes 850°C 30 secondes à 3 minutes Procédé de fabrication selon la revendication 1, dans lequel la teneur de l’acier inoxydable, exprimée en masse, en nickel et en azote est telle que : 8% 0 et la durée du traitement thermique (120) est définie selon la température du traitement thermique : température durée 750°C 4 à 15 minutes 800°C 2 à 8 minutes 850°C 20 secondes à 2 minutes 900°C 5 à 15 secondes Procédé de fabrication selon l’une quelconque des revendications 1 à 3, dans lequel le refroidissement (130) de la tôle corruguée à zones cibles recristallisées est réalisé à une vitesse supérieure ou égale à 50 °C/s. Procédé de fabrication selon l’une quelconque des revendications 1 à 4, dans lequel le traitement thermique (120) est réalisé dans un four à passage. Procédé de fabrication selon l’une quelconque des revendications 1 à 5, dans lequel le traitement thermique (120) et/ou le refroidissement (130) est réalisé dans un environnement inerte ou réducteur. Procédé de fabrication selon l’une quelconque des revendications 1 à 4, dans lequel le traitement thermique (120) est réalisé dans un four sous vide. Procédé de fabrication selon l’une quelconque des revendications 1 à 4, dans lequel le traitement thermique (120) est réalisé par application de cloches chauffantes sur les zones cibles. Procédé de fabrication selon l’une quelconque des revendications 1 à 8, dans lequel le refroidissement (130) de la tôle corruguée à zones cibles recristallisées est réalisé par trempe dans un fluide de trempe. Procédé de fabrication selon l’une quelconque des revendications 1 à 8, dans lequel le refroidissement (130) de la tôle corruguée à zones cibles recristallisées est réalisé par injection sous pression d’un fluide de trempe, préférentiellement à température ambiante. Procédé de fabrication selon l’une quelconque des revendications 1 à 10, comprenant en outre, préalablement au traitement thermique (120), une étape (115) de nettoyage de la tôle corruguée. Tôle corruguée en acier inoxydable laminée à froid ayant une composition comprenant, les teneurs étant exprimées en masse : 0,005 % ≤ C ≤ 0,05 %, et préférentiellement C ≤ 0,03% ; 0,1 % ≤ Si ≤1 % ; 0,5% ≤ Mn ≤ 2 % ; 4 % ≤ Ni ≤ 10,5 % ; 16 % ≤ Cr ≤ 20 % ; 0 % 0 % 0 % ladite tôle corruguée comprenant des corrugations définissant au moins une zone cible (14) présentant un taux de déformation géométrique compris entre 15% et 45%, préférentiellement inférieur à 35%, ou un taux de réduction de section dans les zones cibles inférieur à 25%, et dans laquelle la au moins une zone cible est recristallisée. Tôle corruguée selon la revendication 12, dans laquelle la tôle corruguée présente une première corrugation (15) selon une première direction et une deuxième corrugation (16) selon une deuxième direction, sensiblement perpendiculaire à la première direction (15), à l’intersection de laquelle se trouve un nœud (13) comprenant la au moins une zone cible (14). Cuve étanche et thermiquement isolante comprenant au moins une tôle corruguée selon l’une quelconque des revendications 12 ou 13.